(57)【要約】      （修正有）【課題】外科用ガウンは手袋装着時手袋と袖部との隙間より体液による汚染の危険がある。この危険のないガウンを提供する。【解決手段】外科用ガウンに代表される防護服の袖口に乾燥した手袋装着時、手袋素材と接触した際非粘着摩擦を増大させるための表面を有するようにする。その袖口の表面は、不織布と共ポリエステルエラストマ−などの樹脂よりなる二層構造として手袋との摩擦力を増大させるようにする。このことにより手袋と防護服の袖の接合面がよりよいものとなる。本発明に係る改良された防護服は、容易に防護服に組み込むことができ、低コストで使用することができる。本発明に係る防護服は、乾燥した手袋素材と接触する際に非粘着摩擦を生じさせる表面を有する不浸透性の袖の部分を有する。【選択図】図１
2006118112.tif 000002
【特許請求の範囲】
【請求項１】
乾燥した手袋素材と接触した際に非粘着摩擦を増大させるための表面を有する少なくともひとつの袖の部位を有する防護服。
【請求項２】
前記少なくともひとつの袖の部位に付与された前記表面は、不浸透性である請求項１に記載の防護服。
【請求項３】
前記非粘着摩擦を生じさせる表面は、前記袖の袖口の上から前腕の中間付近にかけての部分をなす請求項１に記載の防護服。
【請求項４】
前記防護服は外科用ガウンであって、該外科用ガウンは無補強の使い捨てガウンを含む請求項１に記載の防護服。
【請求項５】
前記防護服は外科用ガウンであって、該外科用ガウンは繊維によって補強された使い捨てガウンを含む請求項１に記載の防護服。
【請求項６】
前記非粘着摩擦を生じさせる表面は、不織布と膜からなる二層構造を有する請求項１に記載の防護服。
【請求項７】
前記膜は多層である請求項６に記載の防護服。
【請求項８】
前記膜は、共ポリエステルエラストマー、ポリウレタン、ポリエチレン、エチレンビニルアセテート重合体（ＥＶＡ）、溶融エチレンメチルアクリレート（ＥＭＡ）、メタロセンポリオレフィン、及びこれらの組み合わせから選択される請求項６に記載の防護服。
【請求項９】
前記膜は、イー．アイ．デュポン  デ  ネモース  アンド  カンパニー（E. I. DuPont De Nemours & Company）が販売しているハイトレル（登録商標）共ポリエステルエラストマー（Hytrel co-polyester elastomer）からなる請求項６に記載の防護服。
【請求項１０】
少なくともひとつの袖の部位に付与された表面を有し、該表面は不浸透性であり、乾燥した手袋素材と接触した際に非粘着摩擦を増大させるようになっている防護服の袖。
【請求項１１】
前記少なくともひとつの袖の部位に付与された表面は、前記袖の袖口の上から前腕の中間付近にかけての部分をなす請求項１０に記載の防護服の袖。
【請求項１２】
前記防護服は外科用ガウンであって、該外科用ガウンは無補強の使い捨てガウンを含む請求項１０に記載の防護服の袖。
【請求項１３】
前記防護服は外科用ガウンであって、該外科用ガウンは繊維によって補強された使い捨てガウンを含む請求項１０に記載の防護服の袖。
【請求項１４】
前記非粘着摩擦を生じさせる表面は、不織布と膜からなる二層構造を有する請求項１０に記載の防護服の袖。
【請求項１５】
前記膜は多層である請求項１４に記載の防護服の袖。
【請求項１６】
前記膜は、共ポリエステルエラストマー、ポリウレタン、ポリエチレン、エチレンビニルアセテート重合体（ＥＶＡ）、溶融エチレンメチルアクリレート（ＥＭＡ）、メタロセンポリオレフィン、及びこれらの組み合わせから選択される請求項１４に記載の防護服の袖。
【請求項１７】
前記膜は、イー．アイ．デュポン  デ  ネモース  アンド  カンパニー（E. I. DuPont De Nemours & Company）が販売しているハイトレル（登録商標）共ポリエステルエラストマー（Hytrel co-polyester elastomer）からなる請求項１４に記載の防護服の袖。
【請求項１８】
乾燥した手袋素材と接触した際に非粘着摩擦を増大させるための表面を少なくともひとつの袖の部位に接着する工程を有する防護服の製造方法。
【請求項１９】
前記非粘着摩擦を生じさせる表面を、前記袖の袖口の上から前腕の中間付近にかけて接着する工程をさらに有する請求項１８に記載の防護服の製造方法。
【請求項２０】
無補強の使い捨て外科用ガウンの製造工程をさらに有する請求項１８に記載の製造方法。
【請求項２１】
繊維によって補強された使い捨て外科用ガウンの製造工程をさらに有する請求項１８に記載の製造方法。
【請求項２２】
非粘着摩擦を生じさせる膜を不織布に接着する工程をさらに有する請求項１８に記載の製造方法。
【請求項２３】
共ポリエステルエラストマー、ポリウレタン、ポリエチレン、エチレンビニルアセテート重合体（ＥＶＡ）、溶融エチレンメチルアクリレート（ＥＭＡ）、メタロセンポリオレフィン、及びこれらの組み合わせから選択される膜を不織布に接着する工程をさらに有する請求項２２に記載の製造方法。
【請求項２４】
イー．アイ．デュポン  デ  ネモース  アンド  カンパニー（E. I. DuPont De Nemours & Company）が販売しているハイトレル（登録商標）共ポリエステルエラストマー（Hytrel co-polyester elastomer）を不織布に接着する工程をさらに有する請求項２２に記載の製造方法。
【請求項２５】
不浸透性であり、乾燥した手袋素材と接触した際に非粘着摩擦を増大させるための表面を少なくともひとつの袖の部位に接着する工程を有する防護服の製造方法。
【請求項２６】
前記非粘着摩擦を生じさせる表面を、前記袖の袖口の上から前腕の中間付近にかけて接着する工程をさらに有する請求項２５に記載の防護服の製造方法。
【請求項２７】
無補強の使い捨て外科用ガウンの製造工程をさらに有する請求項２５に記載の製造方法。
【請求項２８】
繊維によって補強された使い捨て外科用ガウンの製造工程をさらに有する請求項２５に記載の製造方法。
【請求項２９】
非粘着摩擦を生じさせる膜を不織布に接着する工程をさらに有する請求項２５に記載の製造方法。
【請求項３０】
共ポリエステルエラストマー、ポリウレタン、ポリエチレン、エチレンビニルアセテート重合体（ＥＶＡ）、溶融エチレンメチルアクリレート（ＥＭＡ）、メタロセンポリオレフィン、及びこれらの組み合わせから選択される膜を不織布に接着する工程をさらに有する請求項２９に記載の製造方法。
【請求項３１】
イー．アイ．デュポン  デ  ネモース  アンド  カンパニー（E. I. DuPont De Nemours & Company）が販売しているハイトレル（登録商標）共ポリエステルエラストマー（Hytrel co-polyester elastomer）を不織布に接着する工程をさらに有する請求項２９に記載の製造方法。
【発明の詳細な説明】
【技術分野】
【０００１】
本出願は、２００４年１０月２１に出願された米国仮出願第６０／６２０，８７６号「不浸透性の袖及びその製造方法」に関連する出願である。
【０００２】
本発明は、手袋と共に使用するための防護服、例えば、外科用手袋と共に使用する外科用ガウンに関する。
【背景技術】
【０００３】
医療提供者が、体液による汚染から身を守るために外科用ガウンや外科用手袋を着用する慣習は広く受け入れられている。しかしながら、医療提供者が直面する１つのリスクは、このような防護壁は、患者と接している間に破られてしまう可能性があるということである。後天性免疫不全症候群（AIDS）や肝炎のような感染性の強い疾患が増加するにつれて、防護壁の突破のような医療提供者に対するリスクは深刻なものとなってきている。
【０００４】
一般的に、外科用ガウンなどの防護服は、ガウンに使用されている布地の防御性や、ガウンの構造及びデザインに依存している。体液と接触する可能性のある位置にあるガウンの隙間（開口）は、特に汚染のリスクをもたらす。
【０００５】
医療産業では、防護手袋は、ガウンにおける隙間を減らすために、ガウンの袖の上まで引き上げられる。しかしながら、手袋とガウンの接合部が汚染のリスクをもたらす。例えば、外科用手袋に共通する課題は、手袋が下がってしまうことや、手袋の内側と外科用ガウンの袖の間が滑ってしまうことである。手袋が袖の上で下がってしまうと、着用者が体液にさらされるリスクがより大きくなる。
【０００６】
外科用手袋の使用におけるさらなる問題点は、「チャネリング」として知られる現象である。チャネリングは、手袋を袖口や袖の上で引き上げたり巻き上げたりする結果、ガウンの袖が手袋の下で丸まってしまう場合に起こる。チャネルは手首に沿って形成され、ガウンの袖の外側を流れ降りてくる体液と接触する可能性が出てくる。体液は、ガウンの外面と外科用手袋の内面の間のチャネルに沿って下ることが可能となる。その後これらの体液は、特に袖口が吸収性や液体透過性を有するものである場合、手首や前腕に直接触れているガウンの袖口を汚染する可能性がある。
【０００７】
手袋とガウンの接合部における露出を最小限に止めるために、いくつかの試みがなされてきた。例えば、外科医は一般的に、チャネリングや手袋が下がることを防ぐために、手袋のガウンの袖の上に伸びている部分の周りに粘着テープを巻く。しかしながら、粘着テープに使用されている一般的な接着剤は、水や体液によって劣化してしまう。また、手袋と袖の周りにゴムバンドを巻くことも一般的である。しかしながら、使用可能な異なるサイズや張力を有するさまざまなゴムバンドを所持する以外に、ゴムバンドによって加わる圧力を調節したり、変えたりすることは困難である。
【０００８】
さらに近年では、手袋とガウンの接合部における露出に対処するための試みがガウンの構造に関してなされてきた。１つの試みは、ガウンと手袋の接合部をシール（密閉）するものである。ガウンの先端部の、上に防護手袋が位置する部分の直径を狭めることによりシールがなされる。その後、ガウンと手袋の接合部は、液状接着剤によってシールされる。この方法においては、実際に使用するのが面倒で難しいコストのかかる一体化された服が生み出されることになる。例えば、特定の使用者に、適切なガウンのサイズと正しい手袋のサイズを適合させることは非常に困難である。
【０００９】
他の試みにおいては、ガウンの袖に着用する隆起バンドが利用される。この隆起バンドは、上に引き上げられている手袋が丸まったり、滑ったりするのを阻止する。ガウンの袖に隆起バンドを組み込むことで、ガウンの製造がより複雑になり、コストも増加するため、この方法は最良ではないとされている。これに関連する試みとして、手袋をその上に固定するために、ガウンの袖に接着剤を加えるというものがある。上述したように、接着剤は水や体液によって劣化されやすい。さらに、接着剤を使用するために、剥離シートが必要となる場合があるが、その場合には、手袋を着用する前に剥がすのが面倒となる。さらに、手袋が適切な位置に装着される前に、接着剤に貼り付き、破れてしまう可能性がある。また、偶発的接触により、接着剤が他の汚染物質に汚染されることも考えられる。
【発明の開示】
【００１０】
したがって、手袋と防護服の袖の接合面を改良することが有益である。このような改良された接合面は簡単に防護服に組み込めるものでなくてはならず、低コストで使用できるものでなくてはならない。
【００１１】
本発明に係る防護服は、手袋と防護服の間に改良された接合面を有する。本発明に係る防護服は、簡単に防護服に組み込めるものであり、低コストで使用することが可能である。本発明に係る防護服は、乾燥した手袋素材と接触した際に、非粘着摩擦を生じさせる表面を有する不浸透性の袖の部分を有する。
【発明を実施するための最良の形態】
【００１２】
本発明に係る改良された防護服は、手袋と防護服の袖との間に改良された接合面を有する。本発明の一実施形態では、改良された接合面が手袋と防護服の袖との間に設けられている。本発明の一実施形態では、改良された接合面が外科用手袋と外科用ガウンの袖の間に設けられている。本発明の一実施形態では、不浸透性の袖の部分がデザインされ、無補強もしくは繊維によって補強された使い捨ての外科用ガウンの袖を、袖口の縁の上から前腕の中間付近にかけて改良し、手袋の袖口の下に不浸透性層を形成する。さらに、不浸透性の袖の部分は、乾いた手袋の素材と接触する際に摩擦を生じさせる表面を有しており、手袋を前腕に保持する効果がある。したがって、本発明に係る改良された不浸透性の袖の部分は、一般的に本体から袖までが、スパンレース（spunlaced）またはスパンボンド／メルトブローン／スパンボンド（spunbond/meltblown/spunbond）（ＳＭＳ）不織布からなる従来のガウンのような無補強のガウンを改良したものである。これらの布は、一般的に不浸透性ではなく、手袋の袖口の内側に対して十分な摩擦を生じさせるものではない。
【００１３】
一実施形態では、不浸透性の袖の部分は、不織布と膜（film）からなる二層構造をとることができる。使用可能な一般的な不織布の例については、梳毛ポリエステル（carded polyester）、スパンレース木材パルプとポリエステル（spun laced wood pulp and polyester）、スパンボンドポリオレフィン（spun bond polyolefin）、及びＳＭＳポリオレフィン（SMS polyolefin）が挙げられるが、これらに限定されるものではない。使用可能な一般的な膜の例については、ポリエチレン（polyethylene）、エチレンビニルアセテート共重合体（ＥＶＡ）（ethylene-vinyl-acetate copolymer）、溶融エチレンメチルアクリレート（ＥＭＡ）（molten ethylene methyl acrylate）、ポリエステル共重合体（polyester co-polymers）、ポリウレタン（polyurethanes）及びメタロセンポリオレフィン（metallocene polyolefins）が挙げられるが、これらに限定されるものではない。一実施形態において、膜は、アメリカ合衆国  １９８９８  ウィルミントン  デラウェア，  マーケット  ストリート  １００７（1007 Market Street, Wilmington Delaware 19898 U.S.A）所在のイー．アイ．デュポン  デ  ネモース  アンド  カンパニー（E. I. DuPont De Nemours & Company）が販売しているハイトレル（登録商標）共ポリエステルエラストマー（Hytrel co-polyester elastomer）が使用できる。また、上に例示したいくつかの重合体を含み、最上層に手袋との接触のための摩擦層を有する多層膜を使用してもよい。膜と不織布は、例えば、接着剤、熱接着または押し出しコーティングによってラミネートすることができる。
【００１４】
図１には、本発明に係る外科用ガウンの部分斜視図が図示されている。外科用ガウン１０は、本体部１２と袖部１４を有する。袖部１４を含む外科用ガウン１０は、例えば、スパンレース木材パルプ（spun laced wood pulp）とポリエステル（polyester）、スパンボンドポリオレフィン（spun bond polyolefin）、及びＳＭＳポリオレフィン（SMS polyolefin）のような不織布によって構成することができる。図２には、本発明に係る袖部１４の斜視図が図示されている。本発明の一実施形態では、袖部１４は、上袖部１６と下袖部１８を有する。
【００１５】
本発明において、下袖部１８は、袖部１４の袖口の縁から前腕の中間付近にかけて摩擦力を高める不浸透性の袖の部分を有し、それによって手袋の袖口の下に不浸透性層を形成している。さらに、本発明において、下袖部１８は乾燥した手袋の素材と接触した時に摩擦を生じさせる表面を有しており、手袋を前腕に保持する効果がある。上述したように、下袖部１８は不織布に粘着する膜を有していてもよい。一実施形態では、膜はイー．アイ．デュポン  デ  ネモース  アンド  カンパニー（E. I. DuPont De Nemours & Company）が販売しているハイトレル（登録商標）共ポリエステルエラストマー（Hytrel co-polyester elastomer）を使用することができる。膜と不織布は、例えば、接着剤、熱接着または押し出しコーティングによってラミネートすることができる。
【００１６】
図３には、本発明に係る袖部１４を製造するためのブランクまたはパターン２０が図示されている。ブランク２０は、上袖ブランク２５と下袖ブランク２７を有しており、どちらも台形状をなしている。本発明を達成するために、下袖ブランク２７をヒートシール（熱融着）によって上袖ブランク２５の不織布に接着する。上袖ブランク２５と下袖ブランク２７の縁が重なる部分に継目２４を形成し、不織布を下袖ブランク２７に接着する。下袖ブランク２７を上袖ブランク２５にシール（密着）させるために、他の方法、例えば、接着剤や超音波シールを使用することができる。
【００１７】
下袖ブランク２７を上袖ブランク２５に接着させた後、袖ブランクの全体をヒートシールして袖部１４を形成する。外側の膜層どうしを例えばホットメルト接着剤のようなものにより機械で接着し、継目２１を形成することによって、袖部１４の縦方向を管状に閉じる。これにより、袖部１４の内側に、シールされたリッジ２３が形成される。袖部１４をシールするために、例えば、接着剤や超音波シールのような他の方法を使用することもできる。一実施形態では、その後、袖口（図示せず）を下袖ブランク２７の先端に接着する。ガウン１０の両方の袖部１４は、下袖ブランク２７の膜を有していてもよい。他の実施形態では、全体が不織布で形成された袖ブランクの下部に膜を接着してもよい。機械による接着は、例えば、熱接着、化学接着または接着剤により行うことができる。熱接着は、１つもしくは両方の生地が乳化状態に達するまで、１つもしくは両方の表面に、電源からの熱、圧力及び／または振動を利用して熱を加え、その後生地を機械でプレス（押圧）してシールを形成する方法である。化学接着は、化学物質を生地の両端の間に加え、素材を乳化させる化学反応を引き起こし、その後化学反応が完了するまで生地を機械でプレスする方法である。接着剤による接着は、生地の間に接着剤を塗布する方法である。圧力によって層を接着し、シールを形成する。接着剤に生地をプレスすることにより、生地が接着剤に接着されシールが形成される。接着剤は、例えば、アプリケーターやテープ基材やテープによって塗布（貼付）する。この膜の外層と機械で接着された継目を設けることによって、標準試験方法である米国材料試験協会国際Ｆ1671 （ASTM International F1671）、Phi-X174バクテリオファージ浸透を利用した、防護服に使用される素材の血液感染の病原体に対する耐性についての標準試験方法（Standard Test Method for Resistance of Materials Used in Protective Clothing to Penetration by Blood-Borne Pathogens Using Phi-X174 Bacteriophage Penetration）に基づく素材及び継目の不浸透性の基準を満たすことができる。
【００１８】
以下の例は、説明を目的として例示するものであり、本発明の範囲を限定するものではない。
【００１９】
＜実施例１＞
この実施例では、通気性不浸透性（ＢＩ）外科用ガウンを、イー．アイ．デュポン  デ  ネモース  アンド  カンパニー（E. I. DuPont De Nemours & Company）が販売しているハイトレル（登録商標）共ポリエステルエラストマー（Hytrel co-polyester elastomer）を利用して、本発明に従って製造した。まず、膜を接着剤によって不織布に接着した。下袖ブランクを接着剤によって上袖ブランクの不織布に接着し、上袖ブランクと下袖ブランクが重なる部分に継目を形成した。その後、袖ブランクの縦部分を接着剤により接着し、管状に形成した。
【００２０】
１０着のサンプルサイズのＢＩ外科用ガウンを使用して、ＩＮＤＡ標準試験（IST）140.1 (01)（不織布の静動摩擦係数法）(Static and Kinetic Coefficient of Friction of Nonwoven Fabrics method)によって外科用ガウンと２つの乾燥手袋の間の摩擦係数を計測した。アメリカ合衆国  ３０１５２  ジョージア州，ケネソー，コブ  インターナショナル  ブルーバード．１６２０，スイート  １（1620 Cobb International Blvd., Suite 1, Kennesaw, Georgia 30152）所在のズウィック  アメリカ社（Zwick USA）が販売しているズウィック試験装置（Zwick tester）のような定率の運動機械が利用された。試験は、固定平面を有する移動スレッドを利用し、２つの基材間の静止摩擦及び動摩擦を決定した。この時、手袋の袖口を、ガウンの袖と接触する内面に露出しているスレッドの周りに巻き付けた。ガウンの袖の布を、手袋に巻かれたスレッドがその上を滑るように平面に接着した。２つの乾燥手袋は、アメリカ合衆国  ３００９２  ジョージア州，ノークロス，エンジニアリング  ドライブ  ３５８５，スイート  ２５０（3585 Engineering Drive, Suite 250, Norcross, Georgia 30092 U.S.A.）所在のリージェント  メディカル社（Regent Medical）が販売しているバイオジェルグローブ（the Biogel gloves）（カタログ番号30475）及びアメリカ合衆国  ６００８５  イリノイ州，マックゴウパーク，ウォーキーガンロード  １４３０（1430 Waukegan Road, McGaw Park, Illinois 60085 U.S.A.）所在のカーディナル  ヘルスケア社（Cardinal Healthcare）が販売しているプロテグリティーグローブ（the Protegrity gloves）（カタログ番号2D72N41）を使用した。
【００２１】
本発明のＢＩ外科用ガウンとバイオジェルグローブ（the Biogel glove）間の静止摩擦係数の平均値は０．６４（標準偏差０．１３）であり、本発明のＢＩ外科用ガウンとプロテグリティーグローブ（the Protegrity glove）間の静止摩擦係数の平均値は０．７１（標準偏差０．１５）であった。
【００２２】
＜実施例２＞
この実施例では、カーディナル  ヘルスケア社（Cardinal Healthcare）が販売しているアストーンド  サージカルガウン（Astound surgical gown）（カタログ番号9545）と、バイオジェルグローブ（the Biogel gloves）（カタログ番号30475）及び プロテグリティーグローブ（the Protegrity gloves）（カタログ番号2D72N41）間の摩擦係数を、再度１０着のサンプルサイズのガウンを使用して、同様の方法によって計測した。アストーンド  サージカルガウン（Astound surgical gown）とバイオジェルグローブ（the Biogel glove）間の静止摩擦係数の平均値は０．０７（標準偏差０．０３）であり、アストーンド  サージカルガウン（Astound surgical gown）とプロテグリティーグローブ（the Protegrity glove）間の静止摩擦係数の平均値は０．１７（標準偏差０．０５）であった。
【００２３】
＜実施例３＞
この実施例では、アメリカ合衆国  ３００７６  ジョージア州，ロスウェル，ホルコーム  ブリッジ  ロード  １４００（1400 Holcomb Bridge Road, Roswell, Georgia 30076 U.S.A.）所在のキンバリー−クラーク社（Kimberly-Clark）が販売しているケーシー  ウルトラ  サージカルガウン（KC Ultra surgical gown）（カタログ番号95121）と バイオジェルグローブ（the Biogel gloves）（カタログ番号30475）及び プロテグリティーグローブ（the Protegrity gloves）（カタログ番号2D72N41）間の摩擦係数を、再度１０着のサンプルサイズのガウンを使用して、同様の方法によって計測した。ケーシー  ウルトラ  サージカルガウン（KC Ultra surgical gown）とバイオジェルグローブ（the Biogel glove）間の静止摩擦係数の平均値は０．０９（標準偏差０．０３）であり、ケーシー  ウルトラ  サージカルガウン（KC Ultra surgical gown）とプロテグリティーグローブ（the Protegrity glove）間の静止摩擦係数の平均値は０．１７（標準偏差０．０６）であった。
【００２４】
＜実施例４＞
この実施例では、カーディナル  ヘルスケア社（Cardinal Healthcare）が販売しているインパービアス  アストーンド  サージカルガウン（Impervious Astound surgical gown）（カタログ番号9040）と バイオジェルグローブ（the Biogel gloves）（カタログ番号30475）及び プロテグリティーグローブ（the Protegrity gloves）（カタログ番号2D72N41）間の摩擦係数を、再度１０着のサンプルサイズのガウンを使用して、同様の方法によって計測した。インパービアス  アストーンド  サージカルガウン（Impervious Astound surgical gown）とバイオジェルグローブ（the Biogel glove）間の静止摩擦係数の平均値は０．１８（標準偏差０．０５）であり、インパービアス  アストーンド  サージカルガウン（Impervious Astound surgical gown）とプロテグリティーグローブ（the Protegrity glove）間の静止摩擦係数の平均値は０．２０（標準偏差０．０６）であった。
【００２５】
＜実施例５＞
この実施例では、カーディナル  ヘルスケア社（Cardinal Healthcare）が販売しているオプティマ  サージカルガウン（Optima surgical gown）（カタログ番号9507CE）とバイオジェルグローブ（the Biogel gloves）（カタログ番号30475）及び プロテグリティーグローブ（the Protegrity gloves）（カタログ番号2D72N41）間の摩擦係数を、再度１０着のサンプルサイズのガウンを使用して、同様の方法によって計測した。オプティマ  サージカルガウン（Optima surgical gown）とバイオジェルグローブ（the Biogel glove）間の静止摩擦係数の平均値は０．１０（標準偏差０．０１）であり、オプティマ  サージカルガウン（Optima surgical gown）とプロテグリティーグローブ（the Protegrity glove）間の静止摩擦係数の平均値は０．２９（標準偏差０．１２）であった。
【００２６】
本発明に係る外科用ガウンにおいて、外科用乾燥手袋との摩擦係数が増加したことが明らかになった。したがって、本発明に係る改良された外科用ガウンによって、手袋と防護服の袖の接合面がより良いものとなる。本発明に係る改良された外科用ガウンは簡単に防護服に組み込むことができ、低コストで使用することができる。
【００２７】
本発明について特定の実施例に基づいて述べてきたが、他の改変、改良及び変化は当業者にとっては明らかであろう。したがって、そのような全ての改変、改良及び変化が添付した請求の範囲の精神と範囲内に含まれることは言うまでもない。
【図面の簡単な説明】
【００２８】
【図１】本発明に係る外科用ガウンの斜視図である。
【図２】本発明に係る袖部の斜視図である。
【図３】本発明に係る袖部を製造するためのブランクもしくはパターンである。
【符号の説明】
【００２９】
１０            外科用ガウン
１２            本体部
１４            袖部
１６            上袖
１８            下袖
２１            継目
２３            リッジ
２４            継目
２５            上袖ブランク
２７            下袖ブランク
【図１】
2006118112.tif 000003
【図２】
2006118112.tif 000004
【図３】
2006118112.tif 000005